본 발명의 일 예는 폴리이소시아네이트와 폴리올 간의 반응에 의해 형성된 카바메이트(carbamate) 결합 및 말단에 이소시아네이트기를 가진 폴리우레탄 프리폴리머들이 당류 혼합물을 매개로 하여 전체 사슬이 연장된 구조를 가지는 수분산성 폴리우레탄 수지를 제공한다. 본 발명의 일 예에 따른 수분산성 폴리우레탄 수지는 제조과정 중 사슬연장제로 전분 유래 당 혼합물을 사용하기 때문에 친환경적이다. 또한, 본 발명의 일 예에 따른 수분산성 폴리우레탄 수지는 도포성, 도막 형성능 및 도막의 접착력이 우수하다. 따라서, 본 발명의 일예에 따른 수분산성 폴리우레탄 수지는 포장용 접착제 등에 접착력을 부여하는 주성분으로 사용될 수 있다.
주어진 문장을 읽고 간략하게 요약해주세요.

문장: 
[ 발명의 명칭 ]
전분당계 수분산성 폴리우레탄 수지 및 이의 제조방법Starch sugar-based waterborne polyurethane resin and manufacturing method thereof
[ 기술분야 ]
본 발명은 수분산성 폴리우레탄 수지 및 이의 제조방법에 관한 것으로서, 더 상세하게는 수분산성과 도막의 접착력이 우수한 전분당계 수분산성 폴리우레탄 수지 및 이의 제조방법에 관한 것이다.
[ 배경기술 ]
폴리우레탄(Polyurethane)은 자동차, 페인트, 가구, 직물 등의 분야에서 다양하게 이용되는 고분자 물질이다. 종래의 폴리우레탄(Polyurethane)은 원료의 소수성으로 인해 유기용매에서 용액 중합법으로 쉽게 제조되어 왔다. 1970년대 석유파동과 더불어 에너지 절약의 중요성이 급격하게 대두되고 산업분야의 지속적인 발전과 더불어 환경오염의 문제성이 일반대중에게 심각하게 인식되면서, 화학 산업분야에서 배출되는 휘발성 유기물의 규제가 시작되었다.이러한 규제를 피하기 위해서 수분산성 폴리우레탄(Waterborne Polyurethane)으로의 교체가 서서히 시도되어 왔다. 수분산성 폴리우레탄은 연속적인 수성 매질에 폴리우레탄 입자가 분산되어 있는 콜로이드 시스템으로 정의될 수 있다. 수분산성 폴리우레탄은 다음과 같은 이유로 인해서 환경친화형 플라스틱 재료 분야에 있어서 주목을 받아왔다. 첫째, 수분산성 폴리우레탄은 지구 생태계에서 발생할 수 있는 오염, 즉 대기오염, 오존층 파괴, 산성비 등을 유발하는 휘발성 유기용매의 사용을 억제할 수 있는 장점이 있다. 둘째, 수분산성 폴리우레탄은 추가적으로 용매를 필요로 하지 않기 때문에 비용적이 측면에서도 유기용매를 사용하는 경우보다 더 유리하다는 장점이 있다. 셋째, 특정한 응용 분야에 있어서는 기존의 유기용매을 사용하는 방법보다 우수한 성능을 구현할 수 있다는 장점이 있다. 넷째, 수분산성 폴리우레탄은 높은 고형분, 높은 분자량 등의 제조가 가능하다. 이러한 여러 장점들에도 불구하고 수분산성 폴리우레탄은 사슬 내 친수성기의 도입으로 인해 건조속도가 느리고, 가수분해능이 낮으며 초기 접착력 및 기계적 물성이 종래의 유기용매를 사용한 폴리우레탄보다 떨어지며, 코팅막의 표면물성이 저하되는 등의 여러 단점들이 있다. 하지만 기존의 장점을 극대화하고, 단점들을 보강하기 위한 여러 노력들이 시도되고 있다. 수분산성 폴리우레탄과 무기물의 혼성화를 이용한 기계적, 열적 물성의 향상, 자외선(UV) 경화를 통한 내 스크래치성, 내마모성 및 경도 향상 등의 방법이 이미 널리 응용되고 있다.수분산성 폴리우레탄은 기존의 친수성 성질과 연질 세그먼트(soft segment)에 의해서 야기된 부분적 소수성을 가지고 있고, 비독성, 비인화성, 환경친화성을 가진 물질이기 때문에 전분과의 블렌드를 통해서 특성을 개선하는 연구가 진행되어 왔다. 폴리우레탄에 존재하는 과량의 이소시아네이트기(-N=C=O)와 전분 내에 존재하는 하드록실기(-OH) 간의 반응으로 인해서 대두 단백질과 옥수수 전분을 재료로 하는 가요성 폴리우레탄 폼(flexible polyurethane foam)의 제조도 가능하다. 반면, 폴리우레탄과 전분의 블렌드를 도포하고 건조하여 막을 형성하거나 폴리우레탄과 전분의 블렌드로 필름을 제조하기 위해서는 전분의 호화 과정이 필요하고, 이 과정에서 이소시아네이트기와 물의 반응으로 인해 탄산가스가 방출되기 때문에 발포체 형태를 가지게 되고, 폴리우레탄과 전분의 결합력이 약해지는 문제가 발생한다.수분산성 폴리우레탄의 제조기술과 관련하여 대한민국 등록특허공보 제10-1633680호에는 히드록실 그룹이 2개 이상이며 구조 내에 알킬 아자이드 및 니트로기 중 적어도 하나를 포함하는 에너제틱 폴리올, 폴리이소시아네이트 및 이온성 부여 화합물을 반응시켜 말단 이소시아네이트 전중합체를 제조하는 단계; 상기 말단 이소시아네이트 전중합체를 물에 용해시켜 수용액을 제조하는 단계; 및 상기 수용액에 쇄연장제를 첨가하여 상기 말단 이소시아네이트 전중합체를 쇄연장시키는 단계를 포함하는 수분산성 에너제틱 폴리우레탄의 제조 방법이 개시되어 있다. 또한, 대한민국 등록특허 제10-1609806호에는 하이드록시기를 갖는 폴리올, 카르복실기를 갖는 디올 및 지방족 디이소시아네이트를 혼합 반응시켜 이소시아네이트 말단형 폴리우레탄 예비중합체를 제조하는 단계; 상기 이소시아네이트 말단형 폴리우레탄 예비중합체를 3급 아민으로 중화시켜 자기 유화형 예비중합체를 제조하는 단계; 상기 자기 유화형 예비중합체에 물을 가하여 수 분산 시키는 단계; 및 가지연장제로 2-메틸사이클로헥산-1,3,5-트리아민 이용하여 수 분산된 자기 유화형 예비중합체를 수분산성 폴리우레탄 제조하는 단계를 포함하는 것을 특징으로 하는 수분산성 폴리우레탄 수지의 제조방법이 개시되어 있다. 또한, 대한민국 등록특허공보 제10-0829541호에는 a) 아디피산(adipic acid)과 저급 알코올류를 쇄연장시킨 500 ~ 4,000의 중량 평균 분자량을 갖는 에스테르계 폴리올과 디이소시아네이트를 당량비 1:1 ~ 1:1.3의 비율로 반응시키는 단계; b) 상기 반응물에 주석계 촉매를 0.001 ~ 0.01중량% 첨가하여 반응시키는 단계; c) 상기 반응물을 저급 알코올류로 쇄연장 시키는 단계; d) 상기 반응물에 에테르 폴리올의 주쇄에 설폰염 이온기를 부가한 200 ~ 600의 중량 평균 분자량을 갖는 설폰산염을 함유한 에테르계 이온성 폴리올을 반응시키는 단계; e) 상기 반응물에 물을 상기 반응물 중량 대비 2.5배를 넣어서 수분산 시키는 단계; f) 상기 반응물에 관능기가 2~4인 아민을 사용하여 쇄연장 시키는 단계;를 거쳐 내구성을 향상시키는 것을 특징으로 하는 수분산성 폴리우레탄의 제조방법이 개시되어 있다. 상기 선행기술들에서는 이소시아네이트 말단형 폴리우레탄 예비중합체들의 사슬을 연장시키기 위해 사슬 연장제로 에틸렌 디아민, 헥사메틸렌 디아민, 이소포론 디아민, 에틸렌 글리콜, 디에틸렌 글리콜, 1,4-부탄 디올, 글리세린, 멜라민, 디에틸렌 트리아민, 트리에틸렌 테르라민, N-메틸-디에탄올아민, N-부틸-디에탄올아민, N-올레일디에탄올아민, N-시크로헥실-디에탄올아민, N,N-디메틸히드라진, N,N-디메틸에틸렌디아민 및 N,N-디메틸-프로필렌디아민, 2-메틸사이클로헥산-1,3,5-트리아민 등과 같이 저급 알코올류 또는 다관능 아민을 사용하고 있다.
[ 발명의 개요 ]

[ 해결하려는 과제 ]
본 발명은 종래의 기술적 배경하에서 도출된 것으로서, 본 발명의 목적은 도막 형성능 또는 도막의 접착력이 우수하고 비석유계 친환경 소재에 의해 제조된 수분산성 폴리우레탄 수지 및 이의 제조방법을 제공하는데에 있다.
[ 과제의 해결 수단 ]
본 발명의 발명자들은 말단에 이소시아네이트기를 가진 폴리우레탄 프리폴리머들의 사슬을 연장시켜 수분산성 폴리우레탄을 제조할 때 사슬 연장제로 특정 전분당을 사용하면 수분산성 및 도막의 접착력이 우수한 수분산성 폴리우레탄 수지의 제조가 가능함을 확인하고 본 발명을 완성하였다.상기 목적을 달성하기 위하여, 본 발명의 일 예는 폴리이소시아네이트와 폴리올 간의 반응에 의해 형성된 카바메이트(carbamate) 결합 및 말단에 이소시아네이트기를 가진 폴리우레탄 프리폴리머들이 당류 혼합물을 매개로 하여 전체 사슬이 연장된 구조를 가지며, 상기 당류 혼합물은 당류 혼합물 전체 중량을 기준으로 육탄당(hexose) 기반의 중합도가 4 인 당류 2~15 중량% 및 육탄당(hexose) 기반의 중합도가 4 이상인 당류 55~90 중량%를 포함하는 것을 특징으로 하는 수분산성 폴리우레탄 수지를 제공하다.상기 목적을 달성하기 위하여, 본 발명의 다른 예는 폴리이소시아네이트와 폴리올을 유기용매 상에서 반응시켜 말단에 이소시아네이트기를 가진 폴리우레탄 프리폴리머 용액을 제조하는 단계; 상기 폴리우레탄 프리폴리머 용액을 아민 화합물로 중화시켜 중화형 폴리우레탄 프리폴리머 용액을 제조하는 단계; 및 당류 혼합물 수용액에 상기 중화형 폴리우레탄 프리폴리머 용액을 첨가하고 사슬 연장 반응을 유도하여 폴리우레탄 수지를 제조하는 단계를 포함하고, 상기 당류 혼합물은 당류 혼합물 전체 중량을 기준으로 육탄당(hexose) 기반의 중합도가 4 인 당류 2~15 중량% 및 육탄당(hexose) 기반의 중합도가 4 이상인 당류 55~90 중량%를 포함하는 것을 특징으로 하는 수분산성 폴리우레탄 수지의 제조방법을 제공한다.
[ 발명의 효과 ]
본 발명의 일 예에 따른 수분산성 폴리우레탄 수지는 제조과정 중 사슬연장제로 전분 유래 당 혼합물을 사용하기 때문에 친환경적이다. 또한, 본 발명의 일 예에 따른 수분산성 폴리우레탄 수지는 도포성, 도막 형성능 및 도막의 접착력이 우수하다. 따라서, 본 발명의 일예에 따른 수분산성 폴리우레탄 수지는 포장용 접착제 등에 접착력을 부여하는 주성분으로 사용될 수 있다.
[ 도면의 간단한 설명 ]
도 1은 본 발명의 제조예 1에서 사슬 연장제로 Syncsta L20 제품을 사용하여 제조한 유백색의 수분산성 폴리우레탄 수지이다.도 2는 본 발명의 비교제조예 1에서 사슬 연장제로 Syncsta L21 제품을 사용하여 제조한 겔 상태의 폴리우레탄 수지이다.도 3은 본 발명의 비교제조예 2에서 사슬 연장제로 Syncsta L21 제품을 사용하여 제조한 겔 상태의 폴리우레탄 수지이다.
[ 발명을 실시하기 위한 구체적인 내용 ]
이하, 본 발명을 구체적으로 설명한다.본 발명의 일 측면은 친환경적이면서도 도포성, 도막 형성능 또는 도막의 접착력이 우수한 수분산성 폴리우레탄 수지에 관한 것이다. 본 발명의 일 예에 따른 수분산성 폴리우레탄 수지는 폴리이소시아네이트와 폴리올 간의 반응에 의해 형성된 카바메이트(carbamate) 결합 및 말단에 이소시아네이트기를 가진 폴리우레탄 프리폴리머들이 당류 혼합물을 매개로 하여 전체 사슬이 연장된 구조를 가진다. 상기 카바메이트(carbamate) 결합은 우레탄(urethane) 결합과 동일한 개념이다. 이하, 본 발명의 일 예에 따른 수분산성 폴리우레탄 수지를 구성성분 별로 나누어 설명한다.폴리이소시아네이트본 발명에서 폴리이소시아네이트는 2개 이상의 이소시아네이트기를 가진 것이라면 그 종류가 크게 제한되지 않으며 폴리우레탄의 제조에 통상적으로 사용되는 지방족 폴리이소시아네이트, 지환족 폴리이소시아네이트, 방향지방족 폴리이소시아네이트 및 방향족 폴리이소시아네이트 등을 들 수 있다. 본 발명에서 사용가능한 지방족 폴리이소시아네이트로는 예를 들어, 트리메틸렌다이이소시아네이트, 테트라메틸렌다이이소시아네이트, 헥사메틸렌다이이소시아네이트, 펜타메틸렌다이이소시아네이트, 1,2-프로필렌다이이소시아네이트, 1,2-부틸렌다이이소시아네이트, 2,3-부틸렌다이이소시아네이트, 1,3-부틸렌다이이소시아네이트, 2,4,4- 또는 2,2,4-트리메틸헥사메틸렌다이이소시아네이트, 2,6-다이이소시아네이트메틸카프로에이트, 1,12-도데카메틸렌다이이소시아네이트 등의 지방족 다이이소시아네이트; 예를 들어, 라이신에스테르트리이소시아네트, 1,4,8-트리이소시아네이트옥탄, 1,6,11-트리이소시아네이트운데칸, 1,8-다이이소시아네이트-4-이소시아네이트메틸옥탄, 1,3,6-트리이소시아네이트헥산, 2,5,7-트리메틸-1,8-다이이소시아네이트-5-이소시아네이트메틸옥탄 등의 지방족 트리이소시아네이트 등을 들 수 있다. 본 발명에서 사용가능한 지환족 폴리이소시아네이트로는 예를 들어, 1,3-시클로펜텐다이이소시아네이트, 1,4-시클로헥산다이이소시아네이트, 1,3-시클로헥산다이이소시아네이트, 3-이소시아네이트메틸-3,5,5-트리메틸시클로헥실이소시아네이트(관용명: 이소포론다이이소시아네이트), 4,4'-메틸렌비스(시클로헥실이소시아네이트), 메틸-2,4-시클로헥산다이이소시아네이트, 메틸-2,6-시클로헥산다이이소시아네이트, 1,3- 또는 1,4-비스(이소시아네이트메틸)시클로헥산(관용명: 수소첨가된 자일렌다이이소시아네이트) 또는 그 혼합물, 노르보르난다이이소시아네이트 등의 지환족 다이이소시아네이트; 예를 들어, 1,3,5-트리이소시아네이트시클로헥산, 1,3,5-트리메틸이소시아네이트시클로헥산, 2-(3-이소시아네이트프로필)-2,5-다이(이소시아네이트메틸)-비시클로(2.2.1)헵탄, 2-(3-이소시아네이트프로필)-2,6-다이(이소시아네이트메틸)-비시클로(2.2.1)헵탄, 3-(3-이소시아네이트프로필)-2,5-다이(이소시아네이트메틸)-비시클로(2.2.1)헵탄, 5-(2-이소시아네이트에틸)-2-이소시아네트메틸-3-(3-이소시아네이트프로필)-비시클로(2.2.1)헵탄, 6-(2-이소시아네이트에틸)-2-이소시아네이트메틸-3-(3-이소시아네이트프로필)-비시클로(2.2.1)헵탄, 5-(2-이소시아네이트에틸)-2-이소시아네이트메틸-2-(3-이소시아네이트프로필)-비시클로(2.2.1)-헵탄, 6-(2-이소시아네이트에틸)-2-이소시아네이트메틸-2-(3-이소시아네이트프로필)-비시클로(2.2.1)헵탄 등의 지환족 트리이소시아네이트 등을 들 수 있다. 본 발명에서 사용가능한 방향지방족 폴리이소시아네이트로는 예를 들어, 1,3- 또는 1,4-자일렌다이이소시아네이트 또는 그 혼합물, ω,ω'-다이이소시아네이트-1,4-디에틸벤젠, 1,3- 또는 1,4-비스(1-이소시아네이트-1-메틸에틸)벤젠(관용명: 테트라메틸자일렌다이이소시아네이트) 또는 그 혼합물 등의 방향지방족 다이이소시아네이트, 예를 들어, 1,3,5-트리이소시아네이트메틸벤젠 등의 방향지방족 트리이소시아네이트 등을 들 수 있다. 본 발명에 사용가능한 방향족 폴리이소시아네이트로는 예를 들어, m-페닐렌다이이소시아네이트, p-페닐렌다이이소시아네이트, 4,4'-다이페닐다이이소시아네이트, 1,5-나프탈렌다이이소시아네이트, 2,4'- 또는 4,4'-다이페닐메탄다이이소시아네이트 또는 그 혼합물, 2,4- 또는 2,6-톨릴렌다이이소시아네이트 또는 그 혼합물, 4,4'톨루이딘다이이소시아네이트, 4,4'-다이페닐에테르다이이소시아네이트 등의 방향족 다이이소시아네이트; 예를 들어, 트리페닐메탄-4,4',4"-트리이소시아네이트, 1,3,5-트리이소시아네이트벤젠, 2,4,6-트리이소시아네이트톨루엔 등의 방향족 트리이소시아네이트; 예를 들어, 4,4'-다이페닐메탄-2,2',5,5'-테트라이소시아네이트 등의 방향족 테트라이소시아네이트 등을 들 수 있다. 이들 폴리이소시아네이트는 단독으로 이용할 수 있고 2종 이상 병용가능하다. 본 발명에서 폴리이소시아네이트는 4,4'-메틸렌비스(시클로헥실이소시아네이트)[4,4'-Methylenebis(cyclohexyl isocyanate)], 헥사메틸렌다이이소시아네이트, 1,12-도데카메틸렌다이이소시아네이트 등에서 선택되는 것이 바람직하다폴리올본 발명에서 폴리올은 탄화수소 상에 존재하는 다수의 수소를 하이드록실기로 치환함으로써 수득할 수 있는 폴리하이드록시 화합물의 총칭이다. 구체적으로 폴리올은 하나 이상의 알킬렌 옥사이드(예를 들면, 에틸렌 옥사이드, 프로필렌 옥사이드, 부틸렌 옥사이드 및 테트라하이드로퓨란)를 2개 이상의 활성 수소를 갖는 화합물에 부가중합시킨 생성물이다. 본 발명에서 사용할 수 있는 2개 이상의 활성 수소를 갖는 화합물의 구체적인 예로는 에틸렌글리콜, 프로필렌글리콜, 부탄다이올, 다이에틸렌글리콜, 글리세롤, 헥산트리올, 트리메틸올프로판, 펜타에리트리톨 등을 들 수 있다. 추가로, 폴리에테르 폴리올(예를 들면, 폴리테트라메틸렌글리콜, 폴리에틸렌글리콜, 폴리프로필렌글리콜, 폴리옥시프로필렌다이올, 폴리옥시프로필렌트리올 및 폴리옥시부틸렌글리콜), 폴리올레핀 폴리올(예를 들면, 폴리부타디엔폴리올 및 폴리이소프렌폴리올), 폴리테트라메틸렌옥사이드 글리콜(PTMG), 아디페이트 폴리올, 락톤 폴리올, 폴리에스테르 폴리올 (예를 들면, 피마자유)과 같은 다가 알콜 및 레조르신올 및 비스페놀과 같은 다가페놀이 포함된다. 본 발명에서 폴리올은 바람직하게는 폴리에스테르 폴리올(Polyester polyol)이다. 상기 폴리에스테르 폴리올은 폴리에스테르를 1 분자 내에 2개 이상의 수산기를 갖는 폴리올로 해중합시켜 얻을 수 있다. 상기 폴리에스테르 폴리올을 형성하기 위해 사용가능한 폴리에스테르로는 폴리에틸렌테레프탈레이트(PET), 폴리트리메틸렌테레프탈레이트, 폴리부틸렌테레프탈레이트, 폴리에틸렌나프탈레이트, 폴리부틸렌퍼프탈레이트 등이 있고, 폴리올로는 에틸렌글리콜, 1,3-프로판다이올, 1,2-프로판다이올, 1,4-부탄다이올, 다이에틸렌글리콜, 트리에틸렌글리콜, 폴리에틸렌글리콜, 다이프로필렌글리콜, 1,3-부탄다이올, 네오펜틸글리콜, 스피로글리콜, 다이옥산글리콜, 아다만탄다이올, 3-메틸-1,5-펜탄다이올, 메틸옥탄다이올, 1,6-헥산다이올, 1,4-시클로헥산다이메탄올, 2-메틸프로판다이올, 헥사메틸렌글리콜, 옥틸렌글리콜, 9-노난다이올, 2,4-다이에틸-1,5-펜탄다이올 등이 있다. 본 발명에서 폴리에스테르 폴리올은 아디프산(adipic acid)/이소프탈산(isophthalic acid) 공중합체, 아디프산(adipic acid)/다이에틸렌글리콜(diethylene glycol) 공중합체, 아디프산(adipic acid)/1,4-부탄다이올(1,4-butanediol) 공중합체, 아디프산(adipic acid)/에틸렌글리콜(ehtylene glycol) 공중합체, 아디프산(adipic acid)/이소프탈산(isophthalic acid)/네오펜틸글리콜(neopentyl glycol) 삼원 공중합체, 아디프산(adipic acid)/에틸렌글리콜(ehtylene glycol)/1,4-부탄다이올(1,4-butanediol) 삼원 공중합체, 아디프산(adipic acid)/이소프탈산(isophthalic acid)/다이에틸렌글리콜(diethylene glycol) 삼원 공중합체, 아디프산(adipic acid)/1,4-부탄다이올(1,4-butanediol)/네오펜틸글리콜(neopentyl glycol) 삼원 공중합체 또는 아디프산(adipic acid)/에틸렌글리콜(ethylene glycol)/1,4-부탄다이올(1,4-butanediol)/네오펜틸글리콜(neopentyl glycol) 사원 공중합체에 선택되는 1종 이상으로 구성되는 것이 바람직하고, 폴리우레탄 수지의 수분산성 또는 도막의 접착력 등을 고려할 때 아디프산(adipic acid)/이소프탈산(isophthalic acid) 공중합체, 아디프산(adipic acid)/다이에틸렌글리콜(diethylene glycol) 공중합체 및 아디프산(adipic acid)/1,4-부탄다이올(1,4-butanediol) 공중합체의 조합으로 구성되는 것이 더 바람직하다. 또한, 본 발명에서 폴리에스테르 폴리올의 수 평균 분자량은 1,000 내지 5,000인 것이 바람직하고 1,500 내지 3,000인 것이 더 바람직하다. 또한, 본 발명의 일 예에 따른 수분산성 폴리우레탄 수지를 구성하는 폴리이소시아네이트의 전체 당량수 대 폴리올의 전체 당량수의 비는 1:0.2 내지 1:0.9인 것이 바람직하고, 1:0.4 내지 1:0.6인 것이 더 바람직하다. 상기 폴리이소시아네이트의 전체 당량수는 폴리이소시아네이트에 존재하는 이소시아네이트기(NCO) 수에 대응되고, 폴리올의 전체 당량수는 폴리올에 존재하는 하이드록실기(OH) 수에 대응된다. 본 발명에 따른 수분산성 폴리우레탄 수지는 폴리이소시아네이트의 전체 당량수가 폴리올의 전체 당량수보다 크기 때문에 폴리우레탄 프리폴리머들이 말단에 이소시아네이트기를 가지고, 상기 폴리우레탄 프리폴리머들의 말단 이소시아네이트기가 당류 혼합물과 반응하여 사슬이 연장될 수 있다. 한편,  본 발명의 일 예에 따른 수분산성 폴리우레탄 수지를 구성하는 폴리이소시아네이트와 폴리올이 1몰 당 동일한 당량값을 가진다면 폴리이소시아네이트의 전체 몰수 대 폴리올의 전체 몰수의 비는 당량수들의 비와 동일한 범위를 가진다.당류 혼합물본 발명의 일 예에 따른 수분산성 폴리우레탄 수지에서 당류 혼합물은 폴리우레탄 프리폴리머들의 말단에 존재하는 이소시아네이트기와 반응하여 폴리우레탄 프리폴리머들의 사슬을 연장시키는 역할을 한다. 본 발명에서 상기 당류 혼합물은 당류 혼합물 전체 중량을 기준으로 육탄당(hexose) 기반의 중합도가 4 인 당류 2~15 중량% 및 육탄당(hexose) 기반의 중합도가 4 이상인 당류 55~90 중량%를 포함한다. 또한, 본 발명에서 당류 혼합물은 바람직하게는 당류 혼합물 전체 중량을 기준으로 글루코스(Glucose) 기반의 중합도가 4인 당류 4~10 중량% 및 글루코스(Glucose) 기반의 중합도가 4 이상인 당류 65~85 중량%를 포함한다. 또한, 본 발명에서 당류 혼합물은 더 바람직하게는 글루코스(Glucose) 기반의 중합도가 3 이하인 당류 20~35 중량%, 글루코스(Glucose) 기반의 중합도가 4인 당류 4~10 중량% 및 글루코스(Glucose) 기반의 중합도가 4 이상인 당류 70~80 중량%를 포함한다. 또한, 본 발명에서 당류 혼합물은 가장 바람직하게는 글루코스(Glucose) 1~6 중량%, 글루코스(Glucose) 기반의 중합도가 2인 당류 7~15 중량%, 글루코스(Glucose) 기반의 중합도가 3인 당류 8~17 중량%, 글루코스(Glucose) 기반의 중합도가 4인 당류 4~10 중량%, 글루코스(Glucose) 기반의 중합도가 5인 당류 6~14 중량%, 글루코스(Glucose) 기반의 중합도가 6인 당류 13~21 중량%, 글루코스(Glucose) 기반의 중합도가 7인 당류 4~10 중량%, 글루코스(Glucose) 기반의 중합도가 8인 당류 0.5~5 중량%, 글루코스(Glucose) 기반의 중합도가 9인 당류 0.5~5 중량% 및 잔량으로 글루코스(Glucose) 기반의 중합도가 10 이상인 당류를 포함한다. 또한, 본 발명에서 당류 혼합물의 평균 분자량은 650~1,500인 것이 바람직하다, 700~1,000인 것이 더 바람직하며, 700~900인 것이 가장 바람직하다. 본 발명에서 당류 혼합물의 평균 분자량이 650 미만인 경우 폴리우레탄 프리폴리머들과 당류 혼합물의 사슬 연장 반응에 의해 형성된 폴리우레탄 수지가 겔화될 염려가 있고 1,500을 초과하는 경우 폴리우레탄 프리폴리머들과 당류 혼합물의 사슬 연장 반응이 거의 일어나지 않게 된다. 또한, 본 발명의 일 예에 따른 수분산성 폴리우레탄 수지를 구성하는 폴리이소시아네이트의 전체 당량수 대 당류 혼합물의 전체 당량수의 비는 1:0.2 내지 1:0.9인 것이 바람직하고, 1:0.4 내지 1:0.65인 것이 더 바람직하다. 상기 폴리이소시아네이트의 전체 당량수는 폴리이소시아네이트에 존재하는 이소시아네이트기(NCO) 수에 대응되고, 당류 혼합물의 전체 당량수는 당류 혼합물에 존재하는 반응성 하이드록실기(OH) 수에 대응된다. 본 발명에서 사용하는 당류 혼합물은 평균적으로 2 eq/mol의 당량값을 가진다. 본 발명의 일 예에 따른 수분산성 폴리우레탄 수지를 구성하는 폴리이소시아네이트와 당류 혼합물이 1몰 당 동일한 당량값을 가진다면 폴리이소시아네이트의 전체 몰수 대 당류 혼합물의 전체 몰수의 비는 당량수들의 비와 동일한 범위를 가진다.본 발명의 다른 측면은 친환경적이면서도 도포성, 도막 형성능 또는 도막의 접착력이 우수한 수분산성 폴리우레탄 수지의 제조방법에 관한 것이다. 본 발명의 다른 예에 따른 수분산성 폴리우레탄 수지의 제조방법은 말단에 이소시아네이트기를 가진 폴리우레탄 프리폴리머 용액을 제조하는 단계, 중화형 폴리우레탄 프리폴리머 용액을 제조하는 단계 및 폴리우레탄 수지를 제조하는 단계를 포함한다. 또한, 본 발명의 다른 예에 따른 수분산성 폴리우레탄 수지의 제조방법은 바람직하게는 말단에 이소시아네이트기를 가진 폴리우레탄 프리폴리머 용액을 제조하는 단계, 중화형 폴리우레탄 프리폴리머 용액을 제조하는 단계, 폴리우레탄 수지를 제조하는 단계 및 유기용매를 제거하는 단계를 포함한다. 이하, 본 발명의 다른 예에 따른 수분산성 폴리우레탄 수지의 제조방법을 단계별로 나누어 설명한다.말단에 이소시아네이트기를 가진 폴리우레탄 프리폴리머 용액을 제조하는 단계본 발명의 다른 예에 따른 수분산성 폴리우레탄 수지의 제조방법에서 말단에 이소시아네이트기를 가진 폴리우레탄 프리폴리머 용액을 제조하는 단계는 폴리이소시아네이트와 폴리올을 유기용매 상에서 반응시키는 것으로 구성된다. 상기 폴리이소시아네이트와 폴리올은 전술한 내용과 동일하므로 전체적인 설명은 생략한다. 상기 폴리이소시아네이트는 4,4'-메틸렌비스(시클로헥실이소시아네이트)[4,4'-Methylenebis(cyclohexyl isocyanate)], 헥사메틸렌다이이소시아네이트, 1,12-도데카메틸렌다이이소시아네이트 등에서 선택되는 것이 바람직하다. 또한, 상기 폴리올은 폴리에스테르 폴리올인 것이 바람직하고, 구체적으로 아디프산(adipic acid)/이소프탈산(isophthalic acid) 공중합체, 아디프산(adipic acid)/다이에틸렌글리콜(diethylene glycol) 공중합체, 아디프산(adipic acid)/1,4-부탄다이올(1,4-butanediol) 공중합체, 아디프산(adipic acid)/에틸렌글리콜(ehtylene glycol) 공중합체, 아디프산(adipic acid)/이소프탈산(isophthalic acid)/네오펜틸글리콜(neopentyl glycol) 삼원 공중합체, 아디프산(adipic acid)/에틸렌글리콜(ehtylene glycol)/1,4-부탄다이올(1,4-butanediol) 삼원 공중합체, 아디프산(adipic acid)/이소프탈산(isophthalic acid)/다이에틸렌글리콜(diethylene glycol) 삼원 공중합체, 아디프산(adipic acid)/1,4-부탄다이올(1,4-butanediol)/네오펜틸글리콜(neopentyl glycol) 삼원 공중합체 또는 아디프산(adipic acid)/에틸렌글리콜(ethylene glycol)/1,4-부탄다이올(1,4-butanediol)/네오펜틸글리콜(neopentyl glycol) 사원 공중합체에 선택되는 1종 이상으로 구성되는 것이 바람직하고, 폴리우레탄 수지의 수분산성 또는 도막의 접착력 등을 고려할 때 아디프산(adipic acid)/이소프탈산(isophthalic acid) 공중합체, 아디프산(adipic acid)/다이에틸렌글리콜(diethylene glycol) 공중합체 및 아디프산(adipic acid)/1,4-부탄다이올(1,4-butanediol) 공중합체의 조합으로 구성되는 것이 더 바람직하다. 또한, 상기 폴리이소시아네이트의 전체 당량수 대 폴리올의 전체 당량수의 비는 1:0.2 내지 1:0.9인 것이 바람직하고, 1:0.4 내지 1:0.6인 것이 더 바람직하다. 한편, 상기 유기용매는 폴리이소시아네이트 및 폴리올을 용해시킬 수 있고 휘발성이 강해 쉽게 제거될 수 있는 것이라면 그 종류가 크게 제한되지 않고, 예를 들어 메틸에틸케톤(MEK), N-메틸-2-피롤리돈, 다이메틸포름아마이드, 다이메틸설폭사이드 등에서 선택될 수 있다. 또한, 상기 말단에 이소시아네이트기를 가진 폴리우레탄 프리폴리머 용액을 제조하는 단계에서 폴리이소시아네이트와 폴리올의 반응은 분산제의 존재하에서 일어나는 것이 바람직하다. 상기 분산제는 2,2-다이메틸올초산, 2,2-다이메틸올프로피온산, 2,2-다이메틸올부탄산, 2,2-다이메틸올부티르산, 2,2-메틸올발레르산, N,N-비스(2-히드록시에틸)-2-아미노에탄술폰산, 1,3-페닐렌디아민-4,6-다이술폰산, 다이아미노부탄술폰산 및 2,3-다이히드록시프로필페닐포스페이트로 구성된 그룹에서 선택된 적어도 하나를 포함한다.중화형 폴리우레탄 프리폴리머 용액을 제조하는 단계본 발명의 다른 예에 따른 수분산성 폴리우레탄 수지의 제조방법에서 중화형 폴리우레탄 프리폴리머 용액을 제조하는 단계는 이소시아네이트기를 가진 폴리우레탄 프리폴리머 용액을 아민 화합물로 중화시키는 것으로 구성된다. 이때, 상기 아민 화합물은 중화 효율을 고려할 때 3급 아민인 것이 바람직하고, 예들 들어 트리메틸아민, 트리에틸아민, N-메틸모르포린, 다이메틸아미노에탄올, 암모니아수 등에서 1종 이상 선택될 수 있다.폴리우레탄 수지를 제조하는 단계본 발명의 다른 예에 따른 수분산성 폴리우레탄 수지의 제조방법에서 폴리우레탄 수지를 제조하는 단계는 당류 혼합물 수용액에 중화형 폴리우레탄 프리폴리머 용액을 첨가하고 사슬 연장 반응을 유도하는 것으로 구성된다. 상기 사슬 연장 반응은 폴리우레탄 프리폴리머 말단에 존재하는 이소시아네이트기와 당류 혼합물에 존재하는 하이드록실기 간의 결합 반응이다. 상기 당류 혼합물은 전술한 내용과 동일하므로 전체적인 설명은 생략한다. 상기 당류 혼합물은 바람직하게는 당류 혼합물 전체 중량을 기준으로 육탄당(hexose) 기반의 중합도가 4 인 당류 2~15 중량% 및 육탄당(hexose) 기반의 중합도가 4 이상인 당류 55~90 중량%를 포함하고, 더 바람직하게는 당류 혼합물 전체 중량을 기준으로 글루코스(Glucose) 기반의 중합도가 4인 당류 4~10 중량% 및 글루코스(Glucose) 기반의 중합도가 4 이상인 당류 65~85 중량%를 포함한다. 또한, 본 발명의 다른 예에 따른 수분산성 폴리우레탄 수지의 제조방법에서 폴리이소시아네이트의 전체 당량수 대 당류 혼합물의 전체 당량수의 비는 1:0.2 내지 1:0.9인 것이 바람직하고, 1:0.4 내지 1:0.65인 것이 더 바람직하다.유기용매를 제거하는 단계본 발명의 다른 예에 따른 수분산성 폴리우레탄 수지의 제조방법에서 유기용매를 제거하는 단계는 폴리우레탄 프리폴리머들의 사슬 연장에 의해 형성된 폴리우레탄 수지 내에 함유된 유기용매를 감압 증발 등을 통해 제거하는 것으로 구성된다. 폴리우레탄 수지 내에 함유된 유기용매가 제거되면 폴리우레탄 수지는 물(water)에 균일하게 분산된 형태로 존재하게 된다.이하, 본 발명을 실시예를 통하여 더 구체적으로 설명하고자 한다. 그러나 하기 실시예는 본 발명의 기술적 특징을 명확하게 예시하기 위한 것일 뿐, 본 발명의 보호범위를 한정하는 것은 아니다.1. 전분 유래 당류 혼합물 함유 제품의 성분 분석Syncsta L20 제품(당류 혼합물의 고형분 함량 : 35 중량%; 공급사 : 대상주식회사, 대한민국), Syncsta L21 제품(당류 혼합물의 고형분 함량 : 35 중량%; 공급사 : 대상주식회사) 및 Syncsta L23 제품(당류 혼합물의 고형분 함량 : 35 중량%; 공급사 : 대상주식회사)의 당류 조성을 고성능 액체 크로마토그래피(HPLC 1200 series, Agilent사)를 이용하여 측정하였다. 이때 사용한 분리 칼럼은 Aminex HPX 42A(제조사 : Bio-Rad, 미국)이었다. Syncsta L20 제품의 성분 분석 결과를 하기 표 1에 나타내었고, Syncsta L21 제품의 성분 분석 결과를 하기 표 2에 나타내었고, Syncsta L23 제품의 성분 분석 결과를 하기 표 3에 나타내었다.Syncsta L20 제품의 당류 구분당류 함량(피크 면적을 기반으로 한 중량%)Fructose0.0Glucose3.4DP210.9DP312.6DP46.8DP59.7DP617.5DP76.7DP81.7DP91.5DP10+29.2Syncsta L21 제품의 당류 구분당류 함량(피크 면적을 기반으로 한 중량%)Fructose53.6Glucose43.5DP22.4DP30.5DP40.0DP50.0DP60.0DP70.0DP80.0DP90.0DP10+0.0Syncsta L23 제품의 당류 구분당류 함량(피크 면적을 기반으로 한 중량%)Fructose0.0Glucose4.1DP255.6DP318.4DP40.8DP51.4DP62.1DP72.3DP81.9DP90.8DP10+12.6* 상기 표 1 내지 표 3에서 DP2는 육탄당(hexose, 특히 글루코스) 기반의 중합도가 2인 이당류(dissacchride)이고, DP3는 육탄당(hexose, 특히 글루코스) 기반의 중합도가 3인 삼당류(trisaccharide)이고, DP4는 육탄당(hexose, 특히 글루코스) 기반의 중합도가 4인 사당류(tetrasaccharide)이고, DP5는 육탄당(hexose, 특히 글루코스) 기반의 중합도가 5인 오당류(pentasaccharide)이고, DP6는 육탄당(hexose, 특히 글루코스) 기반의 중합도가 6인 육당류(hexasaccharide)이고, DP7은 육탄당(hexose, 특히 글루코스) 기반의 중합도가 7인 칠당류(heptasaccharide)이고, DP8은 육탄당(hexose, 특히 글루코스) 기반의 중합도가 8인 팔당류(octasaccharide)이고,DP9는 육탄당(hexose, 특히 글루코스) 기반의 중합도가 9인 구당류(nonasaccharide)이고, DP10+은 육탄당(hexose, 특히 글루코스) 기반의 중합도가 10 이상인 다당류(polysaccharide)이다.상기 표 1에서 보이는 바와 같이 Syncsta L20 제품을 구성하는 당류 혼합물의 경우 DP4 당류의 함량이 약 6.8 중량% 이었고, 육탄당(hexose, 특히 글루코스) 기반의 중합도가 4 이상인 당류의 함량이 약 73.1 중량% 이었다. 반면, 상기 표 2에서 보이는 바와 같이 Syncsta L21 제품을 구성하는 당류 혼합물의 경우 DP4 당류의 함량이 0.0 중량% 이었고, 육탄당(hexose, 특히 글루코스) 기반의 중합도가 4 이상인 당류의 함량도 0.0 중량% 이었다. 또한, 상기 표 3에서 보이는 바와 같이 Syncsta L23 제품을 구성하는 당류 혼합물의 경우 DP4 당류의 함량이 0.8 중량%로 매우 낮았고, 육탄당(hexose, 특히 글루코스) 기반의 중합도가 4 이상인 당류의 함량이 21.9 중량%로 Syncsta L20 제품을 구성하는 당류 혼합물에 비해 매우 낮았다.2. 수분산성 폴리우레탄 수지의 제조제조예 1.아디프산(adipic acid) 및 이소프탈산(isophthalic acid)의 혼합물을 탈수 축합 반응하여 얻어지며 수평균 분자량이 약 2,000인 폴리에스테르 폴리올 약 0.065몰, 다이에틸렌글리콜(diethylene glycol) 및 아디프산(adipic acid)의 혼합물을 탈수 축합 반응하여 얻어지며 수평균 분자량이 약 1,800인 폴리에스테르폴리올 약 0.045몰, 1,4-부탄다이올(1,4-butanediol) 및 아디프산(adipic acid)의 혼합물을 탈수 축합 반응하여 얻어지며 수평균 분자량이 약 2,000인 폴리에스테르 폴리올 약 0.03몰, 2,2-다이메틸올프로피온산(2,2-dimethylol propionic acid) 약 0.17몰 및 4,4'-메틸렌비스(시클로헥실이소시아네이트)[4,4'-Methylenebis(cyclohexyl isocyanate)] 약 0.27몰을 반응기에 넣고 여기에 유기용매인 메틸에틸케톤(MEK)을 첨가하여 고형분 함량이 약 75 중량%가 되도록 희석한 후 약 85℃에서 약 6 hr 동안 반응을 진행시켜 고형분 함량이 약 75 중량%인 폴리우레탄 프리폴리머 용액을 수득하였다. 이후, 폴리우레탄 프리폴리머 용액에 트리메틸아민(trimethylamine) 약 0.17몰을 첨가하고 약 60℃에서 약 1 hr 동안 교반하여 폴리우레탄 프리폴리머 용액을 중화시켰다. 다음으로, 고속 교반이 가능한 교반기에 Syncsta L20 제품 342.86g(Syncsta L20 제품에 함유된 당류 혼합물의 고형분 질량으로 환산하면 120g에 해당하고, Syncsta L20 제품에 함유된 당류 혼합물의 평균 분자량이 약 800이므로 당류 혼합물의 몰수로 환산하면 약 0.15몰에 해당함) 및 물(water)을 첨가하고 고속 교반하여 당류 혼합물 수용액을 제조하였다. 이때, 물의 첨가량을 당류 혼합물 수용액과 상기 중화된 폴리우레탄 프리폴리머 용액을 혼합하고 유기용매를 증발시켰을 때 최종 고형분 함량이 35 중량%가 되도록 조정하였다. 이후, 교반기 내의 당류 혼합물 수용액을 고속 교반하면서 상기 중화된 폴리우레탄 프리폴리머 용액을 서서히 첨가하고 약 1 hr 동안 분산시켜 사슬 연장 반응을 유도하고 폴리우레탄 수지를 제조하였다. 이후, 진공 펌프를 이용하여 45℃에서 폴리우레탄 수지로부터 유기용매를 제거하고 고형분 함량이 약 35 중량%인 수분산성 폴리우레탄 수지를 수득하였다. 도 1은 제조예 1의 방법으로 제조한 수분산성 폴리우레탄 수지를 나타낸 것이다.제조예 2.네오펜틸글리콜(neopentyl glycol), 아디프산(adipic acid) 및 이소프탈산(isophthalic acid)의 혼합물을 탈수 축합 반응하여 얻어지며 수평균 분자량이 약 2,500인 폴리에스테르 폴리올 약 0.065몰, 1,4-부탄다이올(1,4-butanediol)과 아디프산(adipic acid)의 혼합물을 탈수 축합 반응하여 얻어지며 수평균 분자량이 약 2,000인 폴리에스테르 폴리올 약 0.065몰, 2,2-다이메틸올프로피온산(2,2-dimethylol propionic acid) 약 0.17몰 및 4,4'-메틸렌비스(시클로헥실이소시아네이트)[4,4'-Methylenebis(cyclohexyl isocyanate)] 약 0.265몰을 반응기에 넣고 여기에 유기용매인 메틸에틸케톤(MEK)을 첨가하여 고형분 함량이 약 75 중량%가 되도록 희석한 후 약 85℃에서 약 7 hr 동안 반응을 진행시켜 고형분 함량이 약 75 중량%인 폴리우레탄 프리폴리머 용액을 수득하였다. 이후, 폴리우레탄 프리폴리머 용액에 트리메틸아민(trimethylamine) 약 0.17몰을 첨가하고 약 60℃에서 약 1 hr 동안 교반하여 폴리우레탄 프리폴리머 용액을 중화시켰다. 다음으로, 고속 교반이 가능한 교반기에 Syncsta L20 제품 342.86g(Syncsta L20 제품에 함유된 당류 혼합물의 고형분 질량으로 환산하면 120g에 해당하고, Syncsta L20 제품에 함유된 당류 혼합물의 평균 분자량이 약 800이므로 당류 혼합물의 몰수로 환산하면 약 0.15몰에 해당함) 및 물(water)을 첨가하고 고속 교반하여 당류 혼합물 수용액을 제조하였다. 이때, 물의 첨가량을 당류 혼합물 수용액과 상기 중화된 폴리우레탄 프리폴리머 용액을 혼합하고 유기용매를 증발시켰을 때 최종 고형분 함량이 35 중량%가 되도록 조정하였다. 이후, 교반기 내의 당류 혼합물 수용액을 고속 교반하면서 상기 중화된 폴리우레탄 프리폴리머 용액을 서서히 첨가하고 약 1 hr 동안 분산시켜 사슬 연장 반응을 유도하고 폴리우레탄 수지를 제조하였다. 이후, 진공 펌프를 이용하여 45℃에서 폴리우레탄 수지로부터 유기용매를 제거하고 고형분 함량이 약 35 중량%인 수분산성 폴리우레탄 수지를 수득하였다.제조예 3.아디프산(adipic acid), 이소프탈산(isophthalic acid) 및 다이에틸렌글리콜(diethylene glycol)의 혼합물을 탈수 축합 반응하여 얻어지며 수평균 분자량이 약 2,000인 폴리에스테르 폴리올 약 0.065몰, 1,4-부탄다이올(1,4-butanediol), 아디프산(adipic acid) 및 에틸렌글리콜(ehtylene glycol)의 혼합물을 탈수 축합 반응하여 얻어지며 수평균 분자량이 약 2,000인 폴리에스테르 폴리올 약 0.065몰, 2,2-다이메틸올프로피온산(2,2-dimethylol propionic acid) 약 0.17몰 및 4,4'-메틸렌비스(시클로헥실이소시아네이트)[4,4'-Methylenebis(cyclohexyl isocyanate)] 약 0.265몰을 반응기에 넣고 여기에 유기용매인 메틸에틸케톤(MEK)을 첨가하여 고형분 함량이 약 75 중량%가 되도록 희석한 후 약 85℃에서 약 7 hr 동안 반응을 진행시켜 고형분 함량이 약 75 중량%인 폴리우레탄 프리폴리머 용액을 수득하였다. 이후, 폴리우레탄 프리폴리머 용액에 트리메틸아민(trimethylamine) 약 0.17몰을 첨가하고 약 60℃에서 약 1 hr 동안 교반하여 폴리우레탄 프리폴리머 용액을 중화시켰다. 다음으로, 고속 교반이 가능한 교반기에 Syncsta L20 제품 342.86g(Syncsta L20 제품에 함유된 당류 혼합물의 고형분 질량으로 환산하면 120g에 해당하고, Syncsta L20 제품에 함유된 당류 혼합물의 평균 분자량이 약 800이므로 당류 혼합물의 몰수로 환산하면 약 0.15몰에 해당함) 및 물(water)을 첨가하고 고속 교반하여 당류 혼합물 수용액을 제조하였다. 이때, 물의 첨가량을 당류 혼합물 수용액과 상기 중화된 폴리우레탄 프리폴리머 용액을 혼합하고 유기용매를 증발시켰을 때 최종 고형분 함량이 35 중량%가 되도록 조정하였다. 이후, 교반기 내의 당류 혼합물 수용액을 고속 교반하면서 상기 중화된 폴리우레탄 프리폴리머 용액을 서서히 첨가하고 약 1 hr 동안 분산시켜 사슬 연장 반응을 유도하고 폴리우레탄 수지를 제조하였다. 이후, 진공 펌프를 이용하여 45℃에서 폴리우레탄 수지로부터 유기용매를 제거하고 고형분 함량이 약 35 중량%인 수분산성 폴리우레탄 수지를 수득하였다.제조예 4.아디프산(adipic acid), 이소프탈산(isophthalic acid) 및 다이에틸렌글리콜(diethylene glycol)의 혼합물을 탈수 축합 반응하여 얻어지며 수평균 분자량이 약 2,000인 폴리에스테르 폴리올 약 0.065몰, 아디프산(adipic acid) 및 에틸렌글리콜(ehtylene glycol)의 혼합물을 탈수 축합 반응하여 얻어지며 수평균 분자량이 약 2,000인 폴리에스테르 폴리올 약 0.065몰, 2,2-다이메틸올프로피온산(2,2-dimethylol propionic acid) 약 0.17몰 및 4,4'-메틸렌비스(시클로헥실이소시아네이트)[4,4'-Methylenebis(cyclohexyl isocyanate)] 약 0.265몰을 반응기에 넣고 여기에 유기용매인 메틸에틸케톤(MEK)을 첨가하여 고형분 함량이 약 75 중량%가 되도록 희석한 후 약 85℃에서 약 7 hr 동안 반응을 진행시켜 고형분 함량이 약 75 중량%인 폴리우레탄 프리폴리머 용액을 수득하였다. 이후, 폴리우레탄 프리폴리머 용액에 트리메틸아민(trimethylamine) 약 0.17몰을 첨가하고 약 60℃에서 약 1 hr 동안 교반하여 폴리우레탄 프리폴리머 용액을 중화시켰다. 다음으로, 고속 교반이 가능한 교반기에 Syncsta L20 제품 342.86g(Syncsta L20 제품에 함유된 당류 혼합물의 고형분 질량으로 환산하면 120g에 해당하고, Syncsta L20 제품에 함유된 당류 혼합물의 평균 분자량이 약 800이므로 당류 혼합물의 몰수로 환산하면 약 0.15몰에 해당함) 및 물(water)을 첨가하고 고속 교반하여 당류 혼합물 수용액을 제조하였다. 이때, 물의 첨가량을 당류 혼합물 수용액과 상기 중화된 폴리우레탄 프리폴리머 용액을 혼합하고 유기용매를 증발시켰을 때 최종 고형분 함량이 35 중량%가 되도록 조정하였다. 이후, 교반기 내의 당류 혼합물 수용액을 고속 교반하면서 상기 중화된 폴리우레탄 프리폴리머 용액을 서서히 첨가하고 약 1 hr 동안 분산시켜 사슬 연장 반응을 유도하고 폴리우레탄 수지를 제조하였다. 이후, 진공 펌프를 이용하여 45℃에서 폴리우레탄 수지로부터 유기용매를 제거하고 고형분 함량이 약 35 중량%인 수분산성 폴리우레탄 수지를 수득하였다.제조예 5.아디프산(adipic acid), 이소프탈산(isophthalic acid) 및 다이에틸렌글리콜(diethylene glycol)의 혼합물을 탈수 축합 반응하여 얻어지며 수평균 분자량이 약 2,000인 폴리에스테르 폴리올 약 0.065몰, 1,4-부탄다이올(1,4-butanediol), 아디프산(adipic acid) 및 네오펜틸글리콜(neopentyl glycol)의 혼합물을 탈수 축합 반응하여 얻어지며 수평균 분자량이 약 2,000인 폴리에스테르 폴리올 약 0.065몰, 2,2-다이메틸올프로피온산(2,2-dimethylol propionic acid) 약 0.17몰 및 4,4'-메틸렌비스(시클로헥실이소시아네이트)[4,4'-Methylenebis(cyclohexyl isocyanate)] 약 0.265몰을 반응기에 넣고 여기에 유기용매인 메틸에틸케톤(MEK)을 첨가하여 고형분 함량이 약 75 중량%가 되도록 희석한 후 약 85℃에서 약 7 hr 동안 반응을 진행시켜 고형분 함량이 약 75 중량%인 폴리우레탄 프리폴리머 용액을 수득하였다. 이후, 폴리우레탄 프리폴리머 용액에 트리메틸아민(trimethylamine) 약 0.17몰을 첨가하고 약 60℃에서 약 1 hr 동안 교반하여 폴리우레탄 프리폴리머 용액을 중화시켰다. 다음으로, 고속 교반이 가능한 교반기에 Syncsta L20 제품 342.86g(Syncsta L20 제품에 함유된 당류 혼합물의 고형분 질량으로 환산하면 120g에 해당하고, Syncsta L20 제품에 함유된 당류 혼합물의 평균 분자량이 약 800이므로 당류 혼합물의 몰수로 환산하면 약 0.15몰에 해당함) 및 물(water)을 첨가하고 고속 교반하여 당류 혼합물 수용액을 제조하였다. 이때, 물의 첨가량을 당류 혼합물 수용액과 상기 중화된 폴리우레탄 프리폴리머 용액을 혼합하고 유기용매를 증발시켰을 때 최종 고형분 함량이 35 중량%가 되도록 조정하였다. 이후, 교반기 내의 당류 혼합물 수용액을 고속 교반하면서 상기 중화된 폴리우레탄 프리폴리머 용액을 서서히 첨가하고 약 1 hr 동안 분산시켜 사슬 연장 반응을 유도하고 폴리우레탄 수지를 제조하였다. 이후, 진공 펌프를 이용하여 45℃에서 폴리우레탄 수지로부터 유기용매를 제거하고 고형분 함량이 약 35 중량%인 수분산성 폴리우레탄 수지를 수득하였다.제조예 6.아디프산(adipic acid) 및 다이에틸렌글리콜(diethylene glycol)의 혼합물을 탈수 축합 반응하여 얻어지며 수평균 분자량이 약 2,000인 폴리에스테르 폴리올 약 0.065몰, 1,4-부탄다이올(1,4-butanediol), 아디프산(adipic acid), 네오펜틸글리콜(neopentyl glycol) 및 에틸렌글리콜(ehtylene glycol)의 혼합물을 탈수 축합 반응하여 얻어지며 수평균 분자량이 약 2,000인 폴리에스테르 폴리올 약 0.065몰, 2,2-다이메틸올프로피온산(2,2-dimethylol propionic acid) 약 0.17몰 및 4,4'-메틸렌비스(시클로헥실이소시아네이트)[4,4'-Methylenebis(cyclohexyl isocyanate)] 약 0.265몰을 반응기에 넣고 여기에 유기용매인 메틸에틸케톤(MEK)을 첨가하여 고형분 함량이 약 75 중량%가 되도록 희석한 후 약 85℃에서 약 7 hr 동안 반응을 진행시켜 고형분 함량이 약 75 중량%인 폴리우레탄 프리폴리머 용액을 수득하였다. 이후, 폴리우레탄 프리폴리머 용액에 트리메틸아민(trimethylamine) 약 0.17몰을 첨가하고 약 60℃에서 약 1 hr 동안 교반하여 폴리우레탄 프리폴리머 용액을 중화시켰다. 다음으로, 고속 교반이 가능한 교반기에 Syncsta L20 제품 342.86g(Syncsta L20 제품에 함유된 당류 혼합물의 고형분 질량으로 환산하면 120g에 해당하고, Syncsta L20 제품에 함유된 당류 혼합물의 평균 분자량이 약 800이므로 당류 혼합물의 몰수로 환산하면 약 0.15몰에 해당함) 및 물(water)을 첨가하고 고속 교반하여 당류 혼합물 수용액을 제조하였다. 이때, 물의 첨가량을 당류 혼합물 수용액과 상기 중화된 폴리우레탄 프리폴리머 용액을 혼합하고 유기용매를 증발시켰을 때 최종 고형분 함량이 35 중량%가 되도록 조정하였다. 이후, 교반기 내의 당류 혼합물 수용액을 고속 교반하면서 상기 중화된 폴리우레탄 프리폴리머 용액을 서서히 첨가하고 약 1 hr 동안 분산시켜 사슬 연장 반응을 유도하고 폴리우레탄 수지를 제조하였다. 이후, 진공 펌프를 이용하여 45℃에서 폴리우레탄 수지로부터 유기용매를 제거하고 고형분 함량이 약 35 중량%인 수분산성 폴리우레탄 수지를 수득하였다.비교제조예 1.아디프산(adipic acid) 및 이소프탈산(isophthalic acid)의 혼합물을 탈수 축합 반응하여 얻어지며 수평균 분자량이 약 2,000인 폴리에스테르 폴리올 약 0.065몰, 다이에틸렌글리콜(diethylene glycol) 및 아디프산(adipic acid)의 혼합물을 탈수 축합 반응하여 얻어지며 수평균 분자량이 약 1,800인 폴리에스테르폴리올 약 0.045몰, 1,4-부탄다이올(1,4-butanediol) 및 아디프산(adipic acid)의 혼합물을 탈수 축합 반응하여 얻어지며 수평균 분자량이 약 2,000인 폴리에스테르 폴리올 약 0.03몰, 2,2-다이메틸올프로피온산(2,2-dimethylol propionic acid) 약 0.17몰 및 4,4'-메틸렌비스(시클로헥실이소시아네이트)[4,4'-Methylenebis(cyclohexyl isocyanate)] 약 0.27몰을 반응기에 넣고 여기에 유기용매인 메틸에틸케톤(MEK)을 첨가하여 고형분 함량이 약 75 중량%가 되도록 희석한 후 약 85℃에서 약 6 hr 동안 반응을 진행시켜 고형분 함량이 약 75 중량%인 폴리우레탄 프리폴리머 용액을 수득하였다. 이후, 폴리우레탄 프리폴리머 용액에 트리메틸아민(trimethylamine) 약 0.34몰을 첨가하고 약 60℃에서 약 1 hr 동안 교반하여 폴리우레탄 프리폴리머 용액을 중화시켰다. 다음으로, 고속 교반이 가능한 교반기에 Syncsta L21 제품 360g(Syncsta L21 제품에 함유된 당류 혼합물의 고형분 질량으로 환산하면 약 126g에 해당하고, Syncsta L21 제품에 함유된 당류 혼합물의 평균 분자량이 약 181이므로 당류 혼합물의 몰수로 환산하면 약 0.7몰에 해당함) 및 물(water)을 첨가하고 고속 교반하여 당류 혼합물 수용액을 제조하였다. 이때, 물의 첨가량을 당류 혼합물 수용액과 상기 중화된 폴리우레탄 프리폴리머 용액을 혼합하고 유기용매를 증발시켰을 때 최종 고형분 함량이 35 중량%가 되도록 조정하였다. 이후, 교반기 내의 당류 혼합물 수용액을 고속 교반하면서 상기 중화된 폴리우레탄 프리폴리머 용액을 서서히 첨가하고 약 1 hr 동안 분산시켜 사슬 연장 반응을 유도하고 폴리우레탄 수지를 제조하였다. 제조된 폴리우레탄 수지는 겔화되어 더 이상의 실험을 진행할 수 없었다. 도 2은 비교제조예 2의 방법으로 제조한 겔화된 폴리우레탄 수지를 나타낸 것이다.비교제조예 2.아디프산(adipic acid) 및 이소프탈산(isophthalic acid)의 혼합물을 탈수 축합 반응하여 얻어지며 수평균 분자량이 약 2,000인 폴리에스테르 폴리올 약 0.065몰, 다이에틸렌글리콜(diethylene glycol) 및 아디프산(adipic acid)의 혼합물을 탈수 축합 반응하여 얻어지며 수평균 분자량이 약 1,800인 폴리에스테르폴리올 약 0.045몰, 1,4-부탄다이올(1,4-butanediol) 및 아디프산(adipic acid)의 혼합물을 탈수 축합 반응하여 얻어지며 수평균 분자량이 약 2,000인 폴리에스테르 폴리올 약 0.03몰, 2,2-다이메틸올프로피온산(2,2-dimethylol propionic acid) 약 0.17몰 및 4,4'-메틸렌비스(시클로헥실이소시아네이트)[4,4'-Methylenebis(cyclohexyl isocyanate)] 약 0.27몰을 반응기에 넣고 여기에 유기용매인 메틸에틸케톤(MEK)을 첨가하여 고형분 함량이 약 75 중량%가 되도록 희석한 후 약 85℃에서 약 6 hr 동안 반응을 진행시켜 고형분 함량이 약 75 중량%인 폴리우레탄 프리폴리머 용액을 수득하였다. 이후, 폴리우레탄 프리폴리머 용액에 트리메틸아민(trimethylamine) 약 0.34몰을 첨가하고 약 60℃에서 약 1 hr 동안 교반하여 폴리우레탄 프리폴리머 용액을 중화시켰다. 다음으로, 고속 교반이 가능한 교반기에 Syncsta L23 제품 514.29g(Syncsta L23 제품에 함유된 당류 혼합물의 고형분 질량으로 환산하면 약 180g에 해당하고, Syncsta L23 제품에 함유된 당류 혼합물의 평균 분자량이 약 600이므로 당류 혼합물의 몰수로 환산하면 약 0.3몰에 해당함) 및 물(water)을 첨가하고 고속 교반하여 당류 혼합물 수용액을 제조하였다. 이때, 물의 첨가량을 당류 혼합물 수용액과 상기 중화된 폴리우레탄 프리폴리머 용액을 혼합하고 유기용매를 증발시켰을 때 최종 고형분 함량이 35 중량%가 되도록 조정하였다. 이후, 교반기 내의 당류 혼합물 수용액을 고속 교반하면서 상기 중화된 폴리우레탄 프리폴리머 용액을 서서히 첨가하고 약 1 hr 동안 분산시켜 사슬 연장 반응을 유도하고 폴리우레탄 수지를 제조하였다. 제조된 폴리우레탄 수지는 겔화되어 더 이상의 실험을 진행할 수 없었다. 도 3은 비교제조예 3의 방법으로 제조한 겔화된 폴리우레탄 수지를 나타낸 것이다.비교제조예 3.네오펜틸글리콜(neopentyl glycol), 아디프산(adipic acid) 및 이소프탈산(isophthalic acid)의 혼합물을 탈수 축합 반응하여 얻어지며 수평균 분자량이 약 2,500인 폴리에스테르 폴리올 약 0.065몰, 1,4-부탄다이올(1,4-butanediol)과 아디프산(adipic acid)의 혼합물을 탈수 축합 반응하여 얻어지며 수평균 분자량이 약 2,000인 폴리에스테르 폴리올 약 0.065몰, 2,2-다이메틸올프로피온산(2,2-dimethylol propionic acid) 약 0.17몰, 4,4'-메틸렌비스(시클로헥실이소시아네이트)[4,4'-Methylenebis(cyclohexyl isocyanate)] 약 0.265몰 및 Syncsta L20 제품 342.86g(Syncsta L20 제품에 함유된 당류 혼합물의 고형분 질량으로 환산하면 120g에 해당하고, Syncsta L20 제품에 함유된 당류 혼합물의 평균 분자량이 약 800이므로 당류 혼합물의 몰수로 환산하면 약 0.15몰에 해당함)을 반응기에 넣고 여기에 유기용매인 메틸에틸케톤(MEK)을 첨가하여 고형분 함량이 약 75 중량%가 되도록 희석한 후 약 85℃에서 약 7 hr 동안 반응을 진행시켜 폴리우레탄 수지를 제조하였다. 제조된 폴리우레탄 수지는 겔화되어 더 이상의 실험을 진행할 수 없었다.3. 수분산성 폴리우레탄 수지의 접착력 측정제조예 1 내지 제조예 6에서 제조한 수분산성 폴리우레탄 수지 100 중량부에 1,6-헥사메틸렌다이이소시아네이트(1,6-hexamethylene diisocyanate, HDI) 타입의 경화제 약 3 중량부를 첨가하고 혼합하여 접착제를 제조하였다. 이후, PET 필름의 표면에 상기 접착제를 바-코터(bar-coater)로 도포하고 도포면에 다른 PET 필름을 드라이 라미네이트 방법으로 합지하여 접착력 측정용 시편을 제조하였다.초기 접착력을 평가하기 위하여, 제조된 시편을 상온에서 약 20분간 방치 후 시편을 약 15㎜×15㎜의 크기로 자른 후 5개의 시편을 만능인장시험기를 사용하여 약 100㎜/min의 속도로 박리하여 접착 강도를 평가한 후 평균값을 측정하였다.상태 접착력을 평가하기 위하여, 제조된 시편을 약 45℃에서 약 24 hr, 약 72 hr 동안 각각 숙성 후 시편을 약 15㎜×15㎜의 크기로 자른 후 5개의 시편을 만능인장시험기를 사용하여 약 100㎜/min의 속도로 박리하여 접착 강도를 평가한 후 평균값을 측정하였다.하기 표 4는 제조예 1 내지 제조예 6에서 제조한 수분산성 폴리우레탄 수지의 접착력 측정 결과를 나타낸 것이다.수분산성 폴리우레탄 수지 구분초기 접착력상태 접착력제조예 1213512제조예 2180320제조예 3175311제조예 4174325제조예 5164333제조예 6170321이상에서와 같이 본 발명을 상기의 실시예를 통해 설명하였지만 본 발명의 보호범위가 반드시 여기에만 한정되는 것은 아니며 본 발명의 범주와 사상을 벗어나지 않는 범위 내에서 다양한 변형실시가 가능함은 물론이다. 따라서, 본 발명의 보호범위는 최상의 양식으로서 개시된 특정 실시 형태로 국한되는 것이 아니며, 본 발명에 첨부된 특허청구의 범위에 속하는 모든 실시 형태를 포함하는 것으로 해석되어야 한다.